(57)【要約】  ２つ以上のメソゲン構造を有するエポキシ化合物を含み、硬化前の３５℃における損失正接が１以上である、エポキシ樹脂。【特許請求の範囲】
【請求項１】
２つ以上のメソゲン構造を有するエポキシ化合物を含み、硬化前の３５℃における損失正接が１以上である、エポキシ樹脂。
【請求項２】
前記エポキシ化合物が下記一般式（１）で表されるメソゲン構造を有する、請求項１に記載のエポキシ樹脂。
【化１】
2019160143.tif 000042
［式中、Ｘは単結合又は下記２価の基からなる群（Ａ）より選択される少なくとも１種の連結基を示す。Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示す。］
【化２】
2019160143.tif 000043
［群（Ａ）中、Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示し、ｋは０〜７の整数を示し、ｍは０〜８の整数を示し、ｌは０〜１２の整数を示す。］
【請求項３】
前記一般式（１）で表されるメソゲン構造が下記一般式（２）で表される構造である、請求項２に記載のエポキシ樹脂。
【化３】
2019160143.tif 000044
［式中、Ｘは単結合又は上記２価の基からなる群（Ａ）より選択される少なくとも１種の連結基を示す。Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示す。］
【請求項４】
前記エポキシ化合物が下記一般式（１−Ａ）又は一般式（１−Ｂ）で表される構造を有する、請求項２又は請求項３に記載のエポキシ樹脂。
【化４】
2019160143.tif 000045
［式中、Ｘは単結合又は上記２価の基からなる群（Ａ）より選択される少なくとも１種の連結基を示す。Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示す。Ｚはそれぞれ独立に、−Ｏ−又は−ＮＨ−を表す。Ｒ１及びＲ２はそれぞれ独立に、炭素数１〜８のアルキル基を示す。ｍは各々独立に０〜４の整数を示す。］
【請求項５】
前記エポキシ化合物が下記一般式（２−Ａ）又は一般式（２−Ｂ）で表される構造を有する、請求項２〜請求項４のいずれか１項に記載のエポキシ樹脂。
【化５】
2019160143.tif 000046
［式中、Ｘは単結合又は上記２価の基からなる群（Ａ）より選択される少なくとも１種の連結基を示す。Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示す。Ｚはそれぞれ独立に、−Ｏ−又は−ＮＨ−を表す。Ｒ１及びＲ２はそれぞれ独立に、炭素数１〜８のアルキル基を示す。ｍは各々独立に０〜４の整数を示す。］
【請求項６】
前記２つ以上のメソゲン構造のうち、少なくとも１つが下記一般式（３）及び一般式（４）からなる群より選択される少なくとも１つの構造を含む、請求項１〜請求項５のいずれか１項に記載のエポキシ樹脂。
【化６】
2019160143.tif 000047
［式中、Ｒ３〜Ｒ６はそれぞれ独立に、水素原子又は炭素数１〜３のアルキル基を示す。］
【請求項７】
前記エポキシ化合物が、２つのメソゲン構造と、前記２つのメソゲン構造の間に配置される２価の芳香族基と、を有する、請求項１〜請求項６のいずれか１項に記載のエポキシ樹脂。
【請求項８】
前記２価の芳香族基が、フェニレン基又は２価のビフェニル基である、請求項７に記載のエポキシ樹脂。
【請求項９】
前記エポキシ樹脂が、下記一般式（１−ｍ）で表されるメソゲンエポキシモノマーを含む、請求項１〜請求項８のいずれか１項に記載のエポキシ樹脂。
【化７】
2019160143.tif 000048
［式中、Ｘは単結合又は下記２価の基からなる群（Ａ）より選択される少なくとも１種の連結基を示す。Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示す。］
【化８】
2019160143.tif 000049
［群（Ａ）中、Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示し、ｋは０〜７の整数を示し、ｍは０〜８の整数を示し、ｌは０〜１２の整数を示す。］
【請求項１０】
前記メソゲンエポキシモノマーが、下記一般式（２−ｍ）で表されるエポキシ化合物を含む、請求項９に記載のエポキシ樹脂。
【化９】
2019160143.tif 000050
［式中、Ｘは単結合又は上記２価の基からなる群（Ａ）より選択される少なくとも１種の連結基を示す。Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示す。］
【請求項１１】
前記メソゲンエポキシモノマーが下記一般式（３−ｍ）又は一般式（４−ｍ）で表されるエポキシ化合物を含む、請求項９又は請求項１０に記載のエポキシ樹脂。
【化１０】
2019160143.tif 000051
［式中、Ｒ３〜Ｒ６はそれぞれ独立に、水素原子又は炭素数１〜３のアルキル基を示す。］
【請求項１２】
前記メソゲンエポキシモノマーの含有割合が、前記エポキシ樹脂全体の５０％以下である、請求項９〜請求項１１のいずれか１項に記載のエポキシ樹脂。
【請求項１３】
請求項１〜請求項１２のいずれか１項に記載のエポキシ樹脂と、硬化剤と、を含む、エポキシ樹脂組成物。
【請求項１４】
前記硬化剤は、芳香環に直接結合しているアミノ基を２つ以上有する化合物を含む、請求項１３に記載のエポキシ樹脂組成物。
【請求項１５】
前記硬化剤は、３，３’−ジアミノジフェニルスルホンである、請求項１３又は請求項１４に記載のエポキシ樹脂組成物。
【請求項１６】
請求項１３〜請求項１５のいずれか１項に記載のエポキシ樹脂組成物を硬化して得られる、エポキシ樹脂硬化物。
【請求項１７】
請求項１６に記載のエポキシ樹脂硬化物と、強化材と、を含む複合材料。
【請求項１８】
前記強化材が炭素材料を含む、請求項１７に記載の複合材料。
【発明の詳細な説明】
【技術分野】
【０００１】
本発明は、エポキシ樹脂、エポキシ樹脂組成物、エポキシ樹脂硬化物及び複合材料に関する。
【背景技術】
【０００２】
エポキシ樹脂は、その優れた耐熱性を活かして種々の用途に用いられている。近年では、エポキシ樹脂を用いたパワーデバイスの実使用温度の高温化等を受けて、熱伝導性に優れるエポキシ樹脂の検討が進められている。【０００３】
分子内にメソゲン構造を有するエポキシ化合物を含むエポキシ樹脂（以下、メソゲン含有エポキシ樹脂ともいう）の硬化物は、熱伝導性と靭性に優れていることが知られている。しかしながら、メソゲン含有エポキシ樹脂は一般に他のエポキシ樹脂に比べて粘度が高い。このため、作業時に充分な流動性が得られない場合がある。【０００４】
メソゲン含有エポキシ樹脂の流動性を向上する方法としては、溶剤を添加して粘度を下げることが考えられる。しかしながら、メソゲン含有エポキシ樹脂に溶剤を添加する方法では、硬化の際に溶剤に起因するボイドが発生して製品の品質に影響を及ぼすおそれがある。そこで、メソゲン構造を有するエポキシモノマーと２価フェノール化合物とを反応させて、特定範囲の分子量のエポキシ化合物の状態にする技術が提案されている（例えば、特許文献１及び特許文献２参照）。
【先行技術文献】
【特許文献】
【０００５】
【特許文献１】国際公開第２０１６−１０４７７２号
【特許文献２】特開２０１６−１１３５４０号
【発明の概要】
【発明が解決しようとする課題】
【０００６】
特許文献１に記載されたメソゲン含有エポキシ樹脂では軟化点の低下が達成されているが、作業時の温度条件下での粘度が高く、均一に塗工することができない場合がある。特許文献２に記載されたメソゲン含有エポキシ樹脂においても、特許文献１と同様に軟化点の低下が達成されているが、均一に塗工することができないか、あるいは、作製した樹脂シートを積層したときの密着が不充分となる場合がある。【０００７】
本発明は上記状況に鑑み、硬化前の取り扱い性及び密着性に優れ、かつ硬化物として優れた靭性を示すエポキシ樹脂及びエポキシ樹脂組成物、並びにこれらを用いて得られるエポキシ樹脂硬化物及び複合材料を提供することを課題とする。
【課題を解決するための手段】
【０００８】
上記課題を解決するための手段には、以下の実施態様が含まれる。
＜１＞２つ以上のメソゲン構造を有するエポキシ化合物を含み、硬化前の３５℃における損失正接が１以上である、エポキシ樹脂。
＜２＞前記エポキシ化合物が下記一般式（１）で表されるメソゲン構造を有する、＜１＞に記載のエポキシ樹脂。
【化１】
2019160143.tif 000002
［式中、Ｘは単結合又は下記２価の基からなる群（Ａ）より選択される少なくとも１種の連結基を示す。Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示す。］
【化２】
2019160143.tif 000003
［群（Ａ）中、Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示し、ｋは０〜７の整数を示し、ｍは０〜８の整数を示し、ｌは０〜１２の整数を示す。］
＜３＞前記一般式（１）で表されるメソゲン構造が下記一般式（２）で表される構造である、＜２＞に記載のエポキシ樹脂。
【化３】
2019160143.tif 000004
［式中、Ｘは単結合又は上記２価の基からなる群（Ａ）より選択される少なくとも１種の連結基を示す。Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示す。］
＜４＞前記エポキシ化合物が下記一般式（１−Ａ）又は一般式（１−Ｂ）で表される構造を有する、＜２＞又は＜３＞に記載のエポキシ樹脂。
【化４】
2019160143.tif 000005
［式中、Ｘは単結合又は上記２価の基からなる群（Ａ）より選択される少なくとも１種の連結基を示す。Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示す。Ｚはそれぞれ独立に、−Ｏ−又は−ＮＨ−を表す。Ｒ１及びＲ２はそれぞれ独立に、炭素数１〜８のアルキル基を示す。ｍは各々独立に０〜４の整数を示す。］
＜５＞前記エポキシ化合物が下記一般式（２−Ａ）又は一般式（２−Ｂ）で表される構造を有する、＜２＞〜＜４＞のいずれか１項に記載のエポキシ樹脂。
【化５】
2019160143.tif 000006
［式中、Ｘは単結合又は上記２価の基からなる群（Ａ）より選択される少なくとも１種の連結基を示す。Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示す。Ｚはそれぞれ独立に、−Ｏ−又は−ＮＨ−を表す。Ｒ１及びＲ２はそれぞれ独立に、炭素数１〜８のアルキル基を示す。ｍは各々独立に０〜４の整数を示す。］
＜６＞前記２つ以上のメソゲン構造のうち、少なくとも１つが下記一般式（３）及び一般式（４）からなる群より選択される少なくとも１つの構造を含む、＜１＞〜＜５＞のいずれか１項に記載のエポキシ樹脂。
【化６】
2019160143.tif 000007
［式中、Ｒ３〜Ｒ６はそれぞれ独立に、水素原子又は炭素数１〜３のアルキル基を示す。］
＜７＞前記エポキシ化合物が、２つのメソゲン構造と、前記２つのメソゲン構造の間に配置される２価の芳香族基と、を有する、＜１＞〜＜６＞のいずれか１項に記載のエポキシ樹脂。
＜８＞前記２価の芳香族基が、フェニレン基又は２価のビフェニル基である、＜７＞に記載のエポキシ樹脂。
＜９＞前記エポキシ樹脂が、下記一般式（１−ｍ）で表されるメソゲンエポキシモノマーを含む、＜１＞〜＜８＞のいずれか１項に記載のエポキシ樹脂。
【化７】
2019160143.tif 000008
［式中、Ｘは単結合又は下記２価の基からなる群（Ａ）より選択される少なくとも１種の連結基を示す。Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示す。］
【化８】
2019160143.tif 000009
［群（Ａ）中、Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示し、ｋは０〜７の整数を示し、ｍは０〜８の整数を示し、ｌは０〜１２の整数を示す。］
＜１０＞前記メソゲンエポキシモノマーが、下記一般式（２−ｍ）で表されるエポキシ化合物を含む、＜９＞に記載のエポキシ樹脂。
【化９】
2019160143.tif 000010
［式中、Ｘは単結合又は上記２価の基からなる群（Ａ）より選択される少なくとも１種の連結基を示す。Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示す。］
＜１１＞前記メソゲンエポキシモノマーが下記一般式（３−ｍ）又は一般式（４−ｍ）で表されるエポキシ化合物を含む、＜９＞又は＜１０＞に記載のエポキシ樹脂。
【化１０】
2019160143.tif 000011
［式中、Ｒ３〜Ｒ６はそれぞれ独立に、水素原子又は炭素数１〜３のアルキル基を示す。］
＜１２＞前記メソゲンエポキシモノマーの含有割合が、前記エポキシ樹脂全体の５０％以下である、＜９＞〜＜１１＞のいずれか１項に記載のエポキシ樹脂。
＜１３＞＜１＞〜＜１２＞のいずれか１項に記載のエポキシ樹脂と、硬化剤と、を含む、エポキシ樹脂組成物。
＜１４＞前記硬化剤は、芳香環に直接結合しているアミノ基を２つ以上有する化合物を含む、＜１３＞に記載のエポキシ樹脂組成物。
＜１５＞前記硬化剤は、３，３’−ジアミノジフェニルスルホンである、＜１３＞又は＜１４＞に記載のエポキシ樹脂組成物。
＜１６＞＜１３＞〜＜１５＞のいずれか１項に記載のエポキシ樹脂組成物を硬化して得られる、エポキシ樹脂硬化物。
＜１７＞＜１６＞に記載のエポキシ樹脂硬化物と、強化材と、を含む複合材料。
＜１８＞前記強化材が炭素材料を含む、＜１７＞に記載の複合材料。
【発明の効果】
【０００９】
本発明によれば、硬化前の取り扱い性及び密着性に優れ、かつ硬化物として優れた靭性を示すエポキシ樹脂及びエポキシ樹脂組成物、並びにこれらを用いて得られるエポキシ樹脂硬化物及び複合材料が提供される。
【発明を実施するための形態】
【００１０】
以下、本発明を実施するための形態について詳細に説明する。但し、本発明は以下の実施形態に限定されるものではない。以下の実施形態において、その構成要素（要素ステップ等も含む）は、特に明示した場合を除き、必須ではない。数値及びその範囲についても同様であり、本発明を制限するものではない。
【００１１】
本明細書において「〜」を用いて示された数値範囲には、「〜」の前後に記載される数値がそれぞれ最小値及び最大値として含まれる。
本明細書に段階的に記載されているが数値範囲において、ひとつの数値範囲で記載された上限値又は下限値は、他の段階的な記載の数値範囲の上限値又は下限値に置き換えても良い。また、本明細書中に記載されている数値範囲において。その数値範囲の上限値又は下限値は、実施例に示されている値に置き換えてもよい。
本明細書において組成物中の各成分の含有率又は含有量は、組成物中に各成分に該当する物質が複数種存在する場合、特に断らない限り、組成物中に存在する当該複数種の物質の合成の含有率又は含有量を意味する。
本明細書において「エポキシ化合物」とは、分子中にエポキシ基を有する化合物を意味し、「エポキシ樹脂」とは、複数のエポキシ化合物を集合体として捉える概念を意味する。
【００１２】
＜エポキシ樹脂＞
本開示のエポキシ樹脂は、２つ以上のメソゲン構造を有するエポキシ化合物を含み、硬化前の３５℃における損失正接が１以上であるエポキシ樹脂である。
【００１３】
上記構成を有するエポキシ樹脂は、メソゲン構造を有するエポキシ化合物を含むために硬化物として優れた靭性を示す。また、２つ以上のメソゲン構造を有するエポキシ化合物（以下、特定エポキシ化合物ともいう）を含むことで、特定エポキシ化合物を含まないエポキシ樹脂に比べて硬化前の粘度が低く、取り扱い性に優れている。さらに、硬化前の３５℃における損失正接（ｔａｎδ）が１以上であるために、優れた密着性を示す。
【００１４】
エポキシ樹脂の損失正接は、損失弾性率（粘性項）／貯蔵弾性率（弾性項）で表される値（ｔａｎδ）であり、その値が大きいほど、粘性体的性質が強いといえる。例えば、粘性体的性質が強いエポキシ樹脂を含む２枚の樹脂シートを貼り合わせるとその界面でよくぬれ、よく密着する傾向にある。したがって、上記構成を有するエポキシ樹脂を含む樹脂シートを用いることで、樹脂シート間の密着性に優れる積層体を得ることができる。
【００１５】
密着性の観点からは、エポキシ樹脂の硬化前の３５℃における損失正接は１以上であり、２以上であることが好ましく、５以上であることがより好ましい。エポキシ樹脂の硬化前の３５℃における損失正接の上限は特に制限されない。例えば、１００以下であってもよい。
エポキシ樹脂の３５℃における損失正接は、例えば、後述する実施例に記載した方法で測定することができる。
【００１６】
エポキシ樹脂の３５℃における損失正接の値は、例えば、エポキシ樹脂に含まれる特定エポキシ化合物の分子構造、エポキシ樹脂に含まれる特定エポキシ化合物の割合等によって制御することができる。
【００１７】
（特定エポキシ化合物）
特定エポキシ化合物は、２つ以上のメソゲン構造を有するものであれば、その構造は特に制限されない。特定エポキシ化合物の１分子中に含まれる２つ以上のメソゲン構造は、異なっていても同じであってもよい。
【００１８】
特定エポキシ化合物が有するメソゲン構造とは、これを有するエポキシ化合物を含むエポキシ樹脂が、硬化すると液晶性を発現する可能性のある構造を意味する。具体的には、ビフェニル構造、フェニルベンゾエート構造、シクロヘキシルベンゾエート構造、アゾベンゼン構造、スチルベン構造、ターフェニル構造、アントラセン構造、これらの誘導体、これらのメソゲン構造の２つ以上が結合基を介して結合した構造等が挙げられる。
【００１９】
メソゲン構造を有するエポキシ化合物を含むエポキシ樹脂は、硬化物中に高次構造を形成する。ここで、高次構造とは、その構成要素が配列してミクロな秩序構造を形成した高次構造体を含む構造を意味し、例えば結晶相及び液晶相が相当する。このような高次構造体の存在の有無は、偏光顕微鏡によって判断することができる。すなわち、クロスニコル状態での観察において、偏光解消による干渉縞が見られることで判別可能である。この高次構造体は、通常はエポキシ樹脂組成物の硬化物中に島状に存在してドメイン構造を形成しており、その島の一つが一つの高次構造体に対応する。この高次構造体の構成要素自体は、一般には共有結合により形成されている。
【００２０】
硬化物中に形成される高次構造としては、ネマチック構造とスメクチック構造とが挙げられる。ネマチック構造とスメクチック構造は、それぞれ液晶構造の一種である。ネマチック構造は分子長軸が一様な方向を向いており、配向秩序のみをもつ液晶構造である。これに対し、スメクチック構造は配向秩序に加えて一次元の位置の秩序を持ち、層構造を有する液晶構造である。秩序性はネマチック構造よりもスメクチック構造の方が高い。従って、硬化物の熱伝導性及び靭性の観点からは、スメクチック構造の高次構造が好ましい。
【００２１】
エポキシ樹脂の硬化物中にスメクチック構造が形成されているか否かは、上述した偏光顕微鏡による観察のほか、Ｘ線回折測定を行うことで判断できる。Ｘ線回折測定は、例えば、後述する実施例に記載した方法で行うことができる。
【００２２】
特定エポキシ化合物が有するメソゲン構造は、下記一般式（１）で表される構造であってもよい。
【００２３】
【化１１】
2019160143.tif 000012
【００２４】
一般式（１）中、Ｘは単結合又は下記２価の基からなる群（Ａ）より選択される少なくとも１種の連結基を示す。Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示す。
【００２５】
【化１２】
2019160143.tif 000013
【００２６】
群（Ａ）中、Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示し、ｋは０〜７の整数を示し、ｍは０〜８の整数を示し、ｌは０〜１２の整数を示す。
【００２７】
一般式（１）で表されるメソゲン構造において、Ｘが上記２価の基からなる群（Ａ）より選択される少なくとも１種の連結基である場合、下記２価の基からなる群（Ａａ）より選択される少なくとも１種の連結基であることが好ましく、群（Ａａ）より選択される少なくとも１種の連結基であって少なくとも１つの環状構造を含む連結基であることがより好ましい。
【００２８】
【化１３】
2019160143.tif 000014
【００２９】
群（Ａａ）中、Ｙはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎは各々独立に０〜４の整数を示し、ｋは０〜７の整数を示し、ｍは０〜８の整数を示し、ｌは０〜１２の整数を示す。
【００３０】
特定エポキシ化合物が有する２つ以上のメソゲン構造のうち、少なくとも１つが下記一般式（２）で表されるメソゲン構造であることが好ましく、全部が下記一般式（２）で表されるメソゲン構造であることがより好ましい。
【００３１】
【化１４】
2019160143.tif 000015
【００３２】
一般式（２）において、Ｘ、Ｙ、ｎの定義及び好ましい例は、一般式（１）のＸ、Ｙ、ｎの定義及び好ましい例と同様である。
【００３３】
さらに、特定エポキシ化合物が有する２つ以上のメソゲン構造のうち、少なくとも１つが下記一般式（３）又は一般式（４）で表されるメソゲン構造であることが好ましく、全部が下記一般式（３）又は一般式（４）で表されるメソゲン構造であることがより好ましい。
【００３４】
【化１５】
2019160143.tif 000016
【００３５】
一般式（３）又は一般式（４）中、Ｒ３〜Ｒ６はそれぞれ独立に、水素原子又は炭素数１〜３のアルキル基を示す。
【００３６】
Ｒ３〜Ｒ６はそれぞれ独立に、水素原子又は炭素数１〜２のアルキル基であることが好ましく、水素原子又はメチル基であることがより好ましく、水素原子であることがさらに好ましい。また、Ｒ３〜Ｒ６のうちの２個〜４個が水素原子であることが好ましく、３個又は４個が水素原子であることがより好ましく、４個すべてが水素原子であることがさらに好ましい。Ｒ３〜Ｒ６のいずれかが炭素数１〜３のアルキル基である場合、Ｒ３及びＲ６の少なくとも一方が炭素数１〜３のアルキル基であることが好ましい。
【００３７】
硬化前の取り扱い性及び密着性の観点からは、特定エポキシ化合物は、２つ以上のメソゲン構造のうちの２つのメソゲン構造と、その間に配置される２価の芳香族基とを有することが好ましい。この場合、２つのメソゲン構造と２価の芳香族基とは直接に結合していても、連結基を介して結合していてもよい。
【００３８】
本開示において、特定エポキシ化合物が有するメソゲン構造が２価の芳香族基を含む場合、２つのメソゲン構造の間に配置される２価の芳香族基は、当該メソゲン構造に含まれる２価の芳香族基とは異なるものとする。
【００３９】
２つのメソゲン構造の間に配置される２価の芳香族基としては、フェニレン基及び２価のビフェニル基が挙げられる。フェニレン基としては下記一般式（５Ａ）で表される構造が挙げられ、２価のビフェニル基としては下記一般式（５Ｂ）で表される構造が挙げられる。
【００４０】
【化１６】
2019160143.tif 000017
【００４１】
一般式（５Ａ）及び一般式（５Ｂ）において、＊は隣接する原子との結合位置を表す。隣接する原子としては酸素原子及び窒素原子が挙げられる。Ｒ１及びＲ２はそれぞれ独立に、炭素数１〜８のアルキル基を表す。ｍはそれぞれ独立に、０〜４の整数を表す。
【００４２】
Ｒ１及びＲ２はそれぞれ独立に、炭素数１〜３のアルキル基であることが好ましく、メチル基であることがより好ましい。
【００４３】
ｍはそれぞれ独立に、０〜２の整数であることが好ましく、０〜１の整数であることがより好ましく、０であることがさらに好ましい。
【００４４】
一般式（５Ａ）で表される構造の中でも、下記一般式（５ａ）で表される構造が好ましく、一般式（５Ｂ）で表される構造の中でも、下記一般式（５ｂ）で表される構造が好ましい。このような構造を有する特定エポキシ化合物は、分子構造が直線的になりやすい。このため、分子のスタッキング性が高く、高次構造をより形成し易いと考えられる。
【００４５】
【化１７】
2019160143.tif 000018
【００４６】
一般式（５ａ）及び一般式（５ｂ）において、＊、Ｒ１、Ｒ２及びｍの定義並びに好ましい例は、一般式（５Ａ）及び一般式（５Ｂ）の＊、Ｒ１、Ｒ２及びｍの定義並びに好ましい例と同様である。
【００４７】
特定エポキシ化合物は、下記一般式（１−Ａ）又は一般式（１−Ｂ）で表される構造を有するエポキシ化合物であってもよい。
【００４８】
【化１８】
2019160143.tif 000019
【００４９】
一般式（１−Ａ）及び一般式（１−Ｂ）において、Ｘ、Ｙ及びｎの定義並びに好ましい例は、一般式（１）におけるＸ、Ｙ及びｎの定義並びに好ましい例と同様である。また、Ｒ１、Ｒ２及びｍの定義並びに好ましい例は、一般式（５Ａ）及び一般式（５Ｂ）におけるＲ１、Ｒ２及びｍの定義並びに好ましい例と同様である。Ｚはそれぞれ独立に、−Ｏ−又は−ＮＨ−を表す。
【００５０】
硬化物中に高次構造を形成する観点からは、一般式（１−Ａ）で表される構造を有するエポキシ化合物は、下記一般式（２−Ａ）で表される構造を有するエポキシ化合物であることが好ましく、一般式（１−Ｂ）で表される構造を有するエポキシ化合物は、下記一般式（２−Ｂ）で表される構造を有するエポキシ化合物であることが好ましい。
【００５１】
【化１９】
2019160143.tif 000020
【００５２】
一般式（２−Ａ）及び一般式（２−Ｂ）において、Ｘ、Ｙ、ｎ、ｍ、Ｒ１、Ｒ２及びＺの定義並びに好ましい例は、一般式（１−Ａ）及び一般式（１−Ｂ）におけるＸ、Ｙ、ｎ、ｍ、Ｒ１、Ｒ２及びＺの定義並びに好ましい例と同様である。
【００５３】
一般式（１−Ａ）で表される構造を有するエポキシ化合物としては、下記一般式（３−Ａ−１）〜一般式（３−Ａ−４）で表される構造を有するエポキシ化合物が挙げられる。
一般式（１−Ｂ）で表される構造を有するエポキシ化合物としては、下記一般式（３−Ｂ−１）〜一般式（３−Ｂ−４）からなる群より選択される少なくとも一つの構造を有するエポキシ化合物が挙げられる。
【００５４】
【化２０】
2019160143.tif 000021
【化２１】
2019160143.tif 000022
【化２２】
2019160143.tif 000023
【化２３】
2019160143.tif 000024
【００５５】
一般式（３−Ａ−１）〜（３−Ａ−４）及び一般式（３−Ｂ−１）〜（３−Ｂ−４）において、Ｒ１、Ｒ２、ｍ及びＺの定義並びに好ましい例は、一般式（１−Ａ）及び一般式（１−Ｂ）におけるＲ１、Ｒ２、ｍ及びＺの定義並びに好ましい例と同様である。Ｒ３〜Ｒ６の定義並びに好ましい例は、一般式（３）及び一般式（４）におけるＲ３〜Ｒ６の定義並びに好ましい例と同様である。
【００５６】
硬化前の取り扱い性及び密着性の観点からは、特定エポキシ化合物は、２つのメソゲン構造を有する化合物（以下、二量体化合物ともいう）であることが好ましく、２つのメソゲン基の間に２価の芳香族基（好ましくは、フェニレン基又は２価のビフェニル基）が配置された状態の構造を有する化合物であることがより好ましい。
【００５７】
特定エポキシ化合物が二量体化合物である場合の構造としては、下記一般式（４−Ａ−１）又は下記一般式（４−Ｂ−１）で表される化合物が挙げられる。
【００５８】
【化２４】
2019160143.tif 000025
【００５９】
一般式（４−Ａ−１）又は一般式（４−Ｂ−１）において、Ｘ、Ｙ、ｎ、ｍ、Ｒ１、Ｒ２及びＺの定義並びに好ましい例は、一般式（１−Ａ）及び一般式（１−Ｂ）におけるＸ、Ｙ、ｎ、ｍ、Ｒ１、Ｒ２及びＺの定義並びに好ましい例と同様である。
【００６０】
硬化物中に高次構造を形成する観点からは、一般式（４−Ａ−１）で表される構造を有するエポキシ化合物は、下記一般式（５−Ａ−１）で表される構造を有するエポキシ化合物であることが好ましく、一般式（４−Ｂ−１）で表される構造を有するエポキシ化合物は、下記一般式（５−Ｂ−１）で表される構造を有するエポキシ化合物であることが好ましい。
【００６１】
【化２５】
2019160143.tif 000026
【００６２】
一般式（５−Ａ−１）及び一般式（５−Ｂ−１）において、Ｘ、Ｙ、ｎ、ｍ、Ｒ１、Ｒ２及びＺの定義並びに好ましい例は、一般式（４−Ａ−１）及び一般式（４−Ｂ−１）におけるＸ、Ｙ、ｎ、ｍ、Ｒ１、Ｒ２及びＺの定義並びに好ましい例と同様である。
【００６３】
一般式（４−Ａ−１）で表される構造を有するエポキシ化合物の具体例としては、下記一般式（６−Ａ−１）〜（６−Ａ−６）で表される構造を有するエポキシ化合物が挙げられる。
一般式（４−Ｂ−１）で表される構造を有するエポキシ化合物の具体例としては、下記一般式（６−Ｂ−１）〜（６−Ｂ−６）で表される構造を有するエポキシ化合物が挙げられる。
【００６４】
【化２６】
2019160143.tif 000027
【化２７】
2019160143.tif 000028
【化２８】
2019160143.tif 000029
【化２９】
2019160143.tif 000030
【００６５】
一般式（６−Ａ−１）〜（６−Ａ−６）及び一般式（６−Ｂ−１）〜（６−Ｂ−６）において、Ｒ１、Ｒ２、ｍ及びＺの定義並びに好ましい例は、一般式（１−Ａ）及び一般式（１−Ｂ）におけるＲ１、Ｒ２、ｍ及びＺの定義並びに好ましい例と同様である。Ｒ３〜Ｒ６の定義並びに好ましい例は、一般式（３）及び一般式（４）におけるＲ３〜Ｒ６の定義並びに好ましい例と同様である。
【００６６】
エポキシ樹脂は、特定エポキシ樹脂に加え、下記一般式（１−ｍ）で表される構造を有するエポキシ化合物をさらに含むものであってもよい。
【００６７】
【化３０】
2019160143.tif 000031
【００６８】
一般式（１−ｍ）において、Ｘ、Ｙ及びｎの定義並びに好ましい例は、上述した一般式（１）におけるＸ、Ｙ及びｎの定義並びに好ましい例と同様である。
【００６９】
硬化物中に高次構造を形成する観点からは、一般式（１−ｍ）で表されるメソゲンエポキシモノマーは、下記一般式（２−ｍ）で表される構造を有するメソゲンエポキシモノマーであることが好ましい。
【００７０】
【化３１】
2019160143.tif 000032
【００７１】
一般式（２−ｍ）において、Ｘ、Ｙ及びｎの定義並びに好ましい例は、一般式（１−ｍ）におけるＸ、Ｙ及びｎの定義並びに好ましい例と同様である。
【００７２】
一般式（１−ｍ）で表されるメソゲンエポキシモノマーは、下記一般式（３−ｍ）又は一般式（４−ｍ）で表される構造を有するメソゲンエポキシモノマーであることがより好ましい。
【００７３】
【化３２】
2019160143.tif 000033
【００７４】
一般式（３−ｍ）及び一般式（４−ｍ）において、Ｒ３〜Ｒ６の定義及び好ましい例は、一般式（３）のＲ３〜Ｒ６の定義及び好ましい例と同様である。
【００７５】
（特定エポキシ化合物の合成方法）
特定エポキシ化合物を合成する方法は、特に制限されない。例えば、特定エポキシ化合物の有するメソゲン構造と同じメソゲン構造を１つと、エポキシ基と、を有する化合物（以下、メソゲンエポキシモノマーとも称する）と、メソゲンエポキシモノマーのエポキシ基と反応しうる官能基を有する化合物とを反応させて得てもよい。
メソゲンエポキシモノマーの構造は特に制限されない。例えば、上述した一般式（１−ｍ）で表される構造を有するエポキシ化合物であってもよい。
【００７６】
メソゲンエポキシモノマーと、メソゲンエポキシモノマーのエポキシ基と反応しうる官能基を有する化合物とを反応させて特定エポキシ化合物を合成する方法は、特に制限されない。具体的には、例えば、メソゲンエポキシモノマーと、メソゲンエポキシモノマーのエポキシ基と反応しうる官能基を有する化合物と、必要に応じて用いる反応触媒とを溶媒中に溶解し、加熱しながら撹拌することで、特定エポキシ化合物を合成することができる。
【００７７】
あるいは、例えば、メソゲンエポキシモノマーと、メソゲンエポキシモノマーのエポキシ基と反応しうる官能基を有する化合物を、必要に応じて用いる反応触媒と溶媒を用いずに混合し、加熱しながら撹拌することで、特定エポキシ化合物を合成することができる。
【００７８】
溶媒は、メソゲンエポキシモノマーと、メソゲンエポキシモノマーのエポキシ基と反応しうる官能基を有する化合物とを溶解でき、かつ両化合物が反応するのに必要な温度にまで加温できる溶媒であれば、特に制限されない。具体的には、シクロヘキサノン、シクロペンタノン、乳酸エチル、プロピレングリコールモノメチルエーテル、Ｎ−メチルピロリドン、メチルセロソルブ、エチルセロソルブ、プロピレングリコールモノプロピルエーテル等が挙げられる。
【００７９】
溶媒の量は、メソゲンエポキシモノマーと、メソゲンエポキシモノマーのエポキシ基と反応しうる官能基を有する化合物と、必要に応じて用いる反応触媒とを反応温度において溶解できる量であれば特に制限されない。反応前の原料の種類、溶媒の種類等によって溶解性が異なるものの、例えば、仕込み固形分濃度が２０質量％〜６０質量％となる量であれば、反応後の溶液の粘度が好ましい範囲となる傾向にある。
【００８０】
メソゲンエポキシモノマーのエポキシ基と反応しうる官能基を有する化合物の種類は、特に制限されない。耐熱性の観点からは、少なくとも１つのベンゼン環を有する化合物（芳香族化合物）が好ましい。硬化物中にスメクチック構造を形成する観点からは、１つのベンゼン環に２つの水酸基が結合した構造を有するジヒドロキシベンゼン化合物、１つのベンゼン環に２つのアミノ基が結合した構造を有するジアミノベンゼン化合物、ビフェニル構造を形成する２つのベンゼン環にそれぞれ１つの水酸基が結合した構造を有するジヒドロキシビフェニル化合物及びビフェニル構造を形成する２つのベンゼン環にそれぞれ１つのアミノ基が結合した構造を有するジアミノビフェニル化合物からなる群より選択される少なくとも１種（以下、特定芳香族化合物とも称する）であることが好ましい。
【００８１】
ジヒドロキシベンゼン化合物としては、カテコール、レゾルシノール、ヒドロキノン、これらの誘導体等が挙げられる。
ジアミノベンゼン化合物としては、１，２−ジアミノベンゼン、１，３−ジアミノベンゼン、１，４−ジアミノベンゼン、これらの誘導体等が挙げられる。
【００８２】
ジヒドロキシビフェニル化合物としては、２，２’−ジヒドロキシビフェニル、２，３’−ジヒドロキシビフェニル、２，４’−ジヒドロキシビフェニル、３，３’−ジヒドロキシビフェニル、３，４’−ジヒドロキシビフェニル、４，４’−ジヒドロキシビフェニル、これらの誘導体等が挙げられる。
ジアミノビフェニル化合物としては、２，２’−ジアミノビフェニル、２，３’−ジアミノビフェニル、２，４’−ジアミノビフェニル、３，３’−ジアミノビフェニル、３，４’−ジアミノビフェニル、４，４’−ジアミノビフェニル、これらの誘導体等が挙げられる。
【００８３】
特定芳香族化合物の誘導体としては、芳香族化合物のベンゼン環に炭素数１〜８のアルキル基等の置換基が結合した化合物が挙げられる。特定芳香族化合物は、１種を単独で用いてもよく、２種以上を併用してもよい。
【００８４】
反応触媒の種類は特に限定されず、反応速度、反応温度、貯蔵安定性等の観点から適切なものを選択できる。具体的には、イミダゾール化合物、有機リン化合物、第３級アミン、第４級アンモニウム塩等が挙げられる。反応触媒は１種を単独で用いてもよく、２種以上を併用してもよい。
【００８５】
硬化物の耐熱性の観点からは、反応触媒としては有機リン化合物が好ましい。
有機リン化合物の好ましい例としては、有機ホスフィン化合物、有機ホスフィン化合物に無水マレイン酸、キノン化合物、ジアゾフェニルメタン、フェノール樹脂等のπ結合をもつ化合物を付加してなる分子内分極を有する化合物、有機ホスフィン化合物と有機ボロン化合物との錯体などが挙げられる。
【００８６】
有機ホスフィン化合物として具体的には、トリフェニルホスフィン、ジフェニル（ｐ−トリル）ホスフィン、トリス（アルキルフェニル）ホスフィン、トリス（アルコキシフェニル）ホスフィン、トリス（アルキルアルコキシフェニル）ホスフィン、トリス（ジアルキルフェニル）ホスフィン、トリス（トリアルキルフェニル）ホスフィン、トリス（テトラアルキルフェニル）ホスフィン、トリス（ジアルコキシフェニル）ホスフィン、トリス（トリアルコキシフェニル）ホスフィン、トリス（テトラアルコキシフェニル）ホスフィン、トリアルキルホスフィン、ジアルキルアリールホスフィン、アルキルジアリールホスフィン等が挙げられる。
【００８７】
キノン化合物として具体的には、１，４−ベンゾキノン、２，５−トルキノン、１，４−ナフトキノン、２，３−ジメチルベンゾキノン、２，６−ジメチルベンゾキノン、２，３−ジメトキシ−５−メチル−１，４−ベンゾキノン、２，３−ジメトキシ−１，４−ベンゾキノン、フェニル−１，４−ベンゾキノン等が挙げられる。
【００８８】
有機ボロン化合物として具体的には、テトラフェニルボレート、テトラ−ｐ−トリルボレート、テトラ−ｎ−ブチルボレート等が挙げられる。
【００８９】
反応触媒の量は、特に制限されない。反応速度及び貯蔵安定性の観点からは、メソゲンエポキシモノマーと、メソゲンエポキシモノマーのエポキシ基と反応しうる官能基を有する化合物との合計質量１００質量部に対し、０．１質量部〜１．５質量部であることが好ましく、０．２質量部〜１質量部であることがより好ましい。
【００９０】
エポキシ樹脂は、特定エポキシ化合物と、メソゲンエポキシモノマーとの両方を含んでいることが好ましい。エポキシ樹脂中に特定エポキシ化合物とメソゲンエポキシモノマーとが適切な割合で存在していると、硬化する際の架橋密度をより高い状態にすることができ、耐熱性により優れるエポキシ樹脂硬化物が得られる傾向にある。エポキシ樹脂中に存在する特定エポキシ化合物及びメソゲンエポキシモノマーの割合は、メソゲンエポキシモノマーと、メソゲンエポキシモノマーのエポキシ基と反応しうる官能基を有する化合物との配合比又はその他の反応条件によって調節することができる。
【００９１】
エポキシ樹脂に含まれるメソゲンエポキシモノマーの含有割合は、エポキシ樹脂全体の５０％以下であることが好ましい。メソゲンエポキシモノマーの含有割合が５０％以下であるエポキシ樹脂は、メソゲンエポキシモノマーの含有割合が５０％を超えるエポキシ樹脂に比べて昇温時に粘度が下がりやすく、取り扱い性に優れる傾向にある。その理由は明らかではないが、メソゲンエポキシモノマーの割合がエポキシ樹脂全体の５０％以下であると、メソゲンエポキシモノマーの含有割合が５０％を超える場合に比べ、エポキシ樹脂の溶融温度以下の温度での結晶の析出がより抑制されるためと推測される。
【００９２】
本開示において、エポキシ樹脂中のメソゲンエポキシモノマーの含有割合は、例えば、液体クロマトグラフにより得られるチャートから算出することができる。
より具体的には、液体クロマトグラフにより得られるチャートにおける、エポキシ樹脂を構成する全ての成分に由来するピークの合計面積に占めるメソゲンエポキシモノマーに由来するピークの面積の割合（％）として求める。具体的には、測定対象のエポキシ樹脂の２８０ｎｍの波長における吸光度を検出し、検出された全てのピークの合計面積と、メソゲンエポキシモノマーに相当するピークの面積とから、下記式により算出する。
【００９３】
メソゲンエポキシモノマーに由来するピークの面積の割合（％）＝（メソゲンエポキシモノマーに由来するピークの面積／エポキシ樹脂を構成する全ての成分に由来するピークの合計面積）×１００
【００９４】
液体クロマトグラフィーは、試料濃度を０．５質量％とし、移動相にテトラヒドロフランを用い、流速を１．０ｍｌ／ｍｉｎとして行う。測定は、例えば、株式会社日立製作所製の高速液体クロマトグラフ「Ｌ６０００」と、株式会社島津製作所製のデータ解析装置「Ｃ−Ｒ４Ａ」を用いて行うことができる。カラムとしては、例えば、東ソー株式会社製のＧＰＣカラムである「Ｇ２０００ＨＸＬ」及び「Ｇ３０００ＨＸＬ」を用いることができる。
【００９５】
取り扱い性向上の観点からは、メソゲンエポキシモノマーの割合は、エポキシ樹脂全体の５０％以下であることが好ましく、４９％以下であることがより好ましく、４８％以下であることがさらに好ましい。
【００９６】
固有粘度（溶融時の粘度）の低減の観点からは、メソゲンエポキシモノマーの割合は、エポキシ樹脂全体の３５％以上であることが好ましく、３７％以上であることがより好ましく、４０％以上であることがさらに好ましい。
【００９７】
特定エポキシ化合物の合成は、少量スケールであればフラスコ、大量スケールであれば合成釜等の反応容器を使用して行うことができる。具体的な合成方法は、例えば以下の通りである。まず、メソゲンエポキシモノマーを反応容器に投入し、必要に応じて溶媒を入れ、オイルバス又は熱媒により反応温度まで加温し、メソゲンエポキシモノマーを溶解する。そこにメソゲンエポキシモノマーのエポキシ基と反応しうる官能基を有する化合物を投入し、次いで必要に応じて反応触媒を投入し、反応を開始させる。次いで、必要に応じて減圧下で溶媒を留去することで、特定エポキシ化合物が得られる。
【００９８】
反応温度は、メソゲンエポキシモノマーのエポキシ基と、メソゲンエポキシモノマーのエポキシ基と反応しうる官能基との反応が進行する温度であれば特に制限されない。例えば、１００℃〜１８０℃の範囲であることが好ましく、１００℃〜１５０℃の範囲であることがより好ましい。反応温度を１００℃以上とすることで、反応が完結するまでの時間をより短くできる傾向にある。一方、反応温度を１８０℃以下とすることで、ゲル化する可能性を低減できる傾向にある。
【００９９】
メソゲンエポキシモノマーと、メソゲンエポキシモノマーのエポキシ基と反応しうる官能基を有する化合物との配合比は、特に制限されない。例えば、エポキシ基の当量数（Ａ）と、エポキシ基と反応しうる官能基の当量数（Ｂ）との比（Ａ：Ｂ）が１０：１０〜１０：０．０１の範囲となる配合比としてもよい。硬化物の靭性及び耐熱性の観点からは、Ａ：Ｂが１０：５〜１０：０．１の範囲となる配合比が好ましい。
【０１００】
合成により得られた特定エポキシ化合物の構造は、例えば、合成に使用したメソゲンエポキシモノマーと、メソゲンエポキシモノマーのエポキシ基と反応しうる官能基を有する化合物との反応より得られると推定される特定エポキシ化合物の分子量と、ＵＶ及びマススペクトル検出器を備える液体クロマトグラフを用いて実施される液体クロマトグラフィーにより求めた目的化合物の分子量とを照合させることで決定することができる。
【０１０１】
液体クロマトグラフィーは、例えば、株式会社日立製作所製の「ＬａＣｈｒｏｍ  ＩＩ  Ｃ１８」を分析用カラムとして使用し、グラジエント法を用いて、溶離液の混合比（体積基準）をアセトニトリル／テトラヒドロフラン／１０ｍｍｏｌ／ｌ酢酸アンモニウム水溶液＝２０／５／７５からアセトニトリル／テトラヒドロフラン＝８０／２０（開始から２０分）を経てアセトニトリル／テトラヒドロフラン＝５０／５０（開始から３５分）と連続的に変化させて測定を行う。また、流速を１．０ｍｌ／ｍｉｎとして行う。ＵＶスペクトル検出器では２８０ｎｍの波長における吸光度を検出し、マススペクトル検出器ではイオン化電圧を２７００Ｖとして検出する。
【０１０２】
エポキシ化合物を含むエポキシ樹脂全体のエポキシ当量は、特に制限されない。エポキシ樹脂の流動性と硬化物の熱伝導率とを両立する観点からは、２４５ｇ／ｅｑ〜３６０ｇ／ｅｑであることが好ましく、２５０ｇ／ｅｑ〜３５５ｇ／ｅｑであることがより好ましく、２６０ｇ／ｅｑ〜３５０ｇ／ｅｑであることがさらに好ましい。エポキシ樹脂のエポキシ当量が２４５ｇ／ｅｑ以上であれば、エポキシ樹脂の結晶性が高くなりすぎず、流動性が低下しにくい傾向にある。一方、エポキシ樹脂のエポキシ当量が３６０ｇ／ｅｑ以下であれば、エポキシ樹脂の架橋密度が低下しにくく、成形物の熱伝導率が高くなる傾向にある。本開示において、エポキシ樹脂のエポキシ当量は、過塩素酸滴定法により測定する。
【０１０３】
本開示のエポキシ樹脂は、特定エポキシ化合物及びメソゲンエポキシモノマーの両方を含んでいることが好ましい。エポキシ樹脂中に特定エポキシ化合物とメソゲンエポキシモノマーとが適切な割合で存在していると、硬化前の取り扱い性により優れる傾向にある。エポキシ樹脂中に存在する特定エポキシ化合物及びメソゲンエポキシモノマーの割合は、メソゲンエポキシモノマーと、メソゲンエポキシモノマーのエポキシ基と反応しうる官能基を有する化合物との配合比又はその他の反応条件によって調節することができる。
【０１０４】
本開示のエポキシ樹脂は、必要に応じて特定エポキシ化合物と構造が異なるエポキシ化合物（ただし、特定エポキシ化合物の多量体を除く）を含んでいてもよい。この場合、特定エポキシ化合物と構造が異なるエポキシ化合物の含有割合は、エポキシ樹脂全体の２０質量％以下であることが好ましく、１０質量％以下であることがより好ましい。
特定エポキシ化合物と構造が異なるエポキシ化合物の種類は、特に制限されない。中でも、ビフェニル型エポキシ化合物及びビスフェノール型エポキシ化合物が好ましい。
【０１０５】
ビフェニル型エポキシ化合物としては、下記一般式（Ｂ）で表されるエポキシ化合物が挙げられる。
【０１０６】
【化３３】
2019160143.tif 000034
【０１０７】
一般式（Ｂ）において、Ｚはそれぞれ独立に、炭素数１〜８の脂肪族炭化水素基、炭素数１〜８のアルコキシ基、フッ素原子、塩素原子、臭素原子、ヨウ素原子、シアノ基、ニトロ基、又はアセチル基を示す。ｎはそれぞれ独立に０〜４の整数を示す。
【０１０８】
一般式（Ｂ）において、Ｚはそれぞれ独立に炭素数１〜８の脂肪族炭化水素基であることが好ましく、メチル基であることがより好ましい。また、Ｚはそれぞれ独立にビフェニル構造の単結合の位置に対してメタ位にあることが好ましい。
ｎはそれぞれ独立に１〜３であることが好ましく、１又は２であることがより好ましい。
【０１０９】
一般式（Ｂ）で表される化合物としては、下記構造で示されるエポキシ化合物（Ｒはそれぞれ独立に水素原子又はメチル基である）が挙げられる。
【０１１０】
【化３４】
2019160143.tif 000035
【０１１１】
ビスフェノール型エポキシ化合物としては、ビスフェノールＡ、ビスフェノールＦ、ビスフェノールＳ等のフェノール化合物のグリシジルエーテルが挙げられる。
【０１１２】
上記以外の特定エポキシ化合物と構造が異なるエポキシ化合物としては、ブタンジオール、ポリエチレングリコール、ポリプロピレングリコール等のアルコール化合物のグリシジルエーテル；フタル酸、イソフタル酸、テトラヒドロフタル酸等のカルボン酸化合物のグリシジルエステル；アニリン、イソシアヌル酸等の窒素原子に結合した活性水素をグリシジル基で置換したもの等のグリシジル型（メチルグリシジル型も含む）エポキシモノマー；分子内のオレフィン結合をエポキシ化して得られるビニルシクロヘキセンエポキシド、３，４−エポキシシクロヘキシルメチル−３，４−エポキシシクロヘキサンカルボキシレート、２−（３，４−エポキシ）シクロヘキシル−５，５−スピロ（３，４−エポキシ）シクロヘキサン−ｍ−ジオキサン等の脂環型エポキシモノマー；ビス（４−ヒドロキシ）チオエーテルのエポキシ化物；パラキシリレン変性フェノール樹脂、メタキシリレンパラキシリレン変性フェノール樹脂、テルペン変性フェノール樹脂、ジシクロペンタジエン変性フェノール樹脂、シクロペンタジエン変性フェノール樹脂、多環芳香環変性フェノール樹脂、ナフタレン環含有フェノール樹脂等のグリシジルエーテル；スチルベン型エポキシモノマー；ハロゲン化フェノールノボラック型エポキシモノマーなどが挙げられる。これらのエポキシ化合物は、１種を単独で用いてもよく、２種以上を併用してもよい。
【０１１３】
＜エポキシ樹脂組成物＞
本開示のエポキシ樹脂組成物は、上述したエポキシ樹脂と、硬化剤と、を含む。
【０１１４】
（硬化剤）
硬化剤は、エポキシ樹脂と硬化反応を生じることができる化合物であれば、特に制限されない。硬化剤の具体例としては、アミン硬化剤、フェノール硬化剤、酸無水物硬化剤、ポリメルカプタン硬化剤、ポリアミノアミド硬化剤、イソシアネート硬化剤、ブロックイソシアネート硬化剤等が挙げられる。硬化剤は、１種を単独で用いても２種以上を併用してもよい。
【０１１５】
エポキシ樹脂組成物の硬化物中に高次構造を形成する観点からは、硬化剤としては、アミン硬化剤又はフェノール硬化剤が好ましく、アミン硬化剤がより好ましく、芳香環に直接結合しているアミノ基を２つ以上有する化合物であることがさらに好ましい。
【０１１６】
アミン硬化剤として具体的には、３，３’−ジアミノジフェニルスルホン、４，４’−ジアミノジフェニルスルホン、４，４’−ジアミノジフェニルメタン、４，４’−ジアミノジフェニルエーテル、４，４’−ジアミノ−３，３’−ジメトキシビフェニル、４，４’−ジアミノフェニルベンゾエート、１，５−ジアミノナフタレン、１，３−ジアミノナフタレン、１，４−ジアミノナフタレン、１，８−ジアミノナフタレン、１，３−ジアミノベンゼン、１，４−ジアミノベンゼン、４，４’−ジアミノベンズアニリド、トリメチレン−ビス−４−アミノベンゾアート等が挙げられる。
【０１１７】
エポキシ樹脂組成物の硬化物中にスメクチック構造を形成する観点からは、アミン硬化剤としては３，３’−ジアミノジフェニルスルホン、４，４’−ジアミノジフェニルスルホン、１，３−ジアミノベンゼン、１，４−ジアミノベンゼン、４，４’−ジアミノベンズアニリド、１，５−ジアミノナフタレン、４，４’−ジアミノジフェニルメタン及びトリメチレン−ビス−４−アミノベンゾアートが好ましく、低吸水率及び高靭性の硬化物を得る観点からは、３，３’−ジアミノジフェニルスルホンがより好ましい。
【０１１８】
フェノール硬化剤としては、低分子フェノール化合物、及び低分子フェノール化合物をメチレン鎖等で連結してノボラック化したフェノールノボラック樹脂が挙げられる。低分子フェノール化合物としては、フェノール、ｏ−クレゾール、ｍ−クレゾール、ｐ−クレゾール等の単官能フェノール化合物、カテコール、レゾルシノール、ハイドロキノン等の２官能フェノール化合物、１，２，３−トリヒドロキシベンゼン、１，２，４−トリヒドロキシベンゼン、１，３，５−トリヒドロキシベンゼン等の３官能フェノール化合物などが挙げられる。
【０１１９】
エポキシ樹脂組成物における硬化剤の含有量は、特に制限されない。硬化反応の効率性の観点からは、エポキシ樹脂組成物に含まれる硬化剤の官能基の当量数と、エポキシ樹脂のエポキシ基の当量数との比（官能基の当量数／エポキシ基の当量数）が０．３〜３．０となる量であることが好ましく、０．５〜２．０となる量であることがより好ましい。
【０１２０】
（その他の成分）
エポキシ樹脂組成物は、必要に応じてエポキシ樹脂及び硬化剤以外のその他の成分を含んでもよい。例えば、硬化触媒、フィラー等を含んでもよい。硬化触媒の具体例としては、多量体の合成に使用しうる反応触媒として例示した化合物が挙げられる。
【０１２１】
（用途）
エポキシ樹脂組成物の用途は特に制限されず、粘度が低く、流動性に優れていることが要求される加工方法にも好適に用いることができる。例えば、繊維間の空隙にエポキシ樹脂組成物を加温しながら含浸する工程を伴うＦＲＰの製造、エポキシ樹脂組成物を加温しながらスキージ等で広げる工程を伴うシート状物の製造などにも好適に用いることができる。
【０１２２】
本開示のエポキシ樹脂組成物を含む樹脂シートは密着性に優れていることから、複数の樹脂シートを一体化（積層等）する用途にも好適に用いることができる。このとき、複数の樹脂シートは同種のエポキシ樹脂を含むことが好ましい。同種のエポキシ樹脂を含む樹脂シートは互いに対する親和性がより高く、よりよく密着する傾向にある。
【０１２３】
本開示のエポキシ樹脂組成物は硬化前の取り扱い性に優れているため、粘度を低減するための溶剤を添加しないか、添加量が少ない状態でも好適に用いることができる。このため、硬化物中のボイドの発生を抑制するために溶剤を添加しないか、添加量の低減が望まれる加工方法（例えば、航空機、宇宙船等に用いるＦＲＰの製造）にも好適に用いることができる。
【０１２４】
＜エポキシ樹脂硬化物及び複合材料＞
本開示のエポキシ樹脂硬化物は、本開示のエポキシ樹脂組成物を硬化して得られる。
本開示の複合材料は、本開示のエポキシ樹脂硬化物と、強化材と、を含む。
【０１２５】
複合材料に含まれる強化材の材質は特に制限されず、複合材料の用途等に応じて選択できる。強化材として具体的には、炭素材料、ガラス、芳香族ポリアミド系樹脂（例えば、ケブラー（登録商標））、超高分子量ポリエチレン、アルミナ、窒化ホウ素、窒化アルミニウム、マイカ、シリコン等が挙げられる。強化材の形状は特に制限されず、繊維状、粒子状（フィラー）等が挙げられる。複合材料の強度の観点からは、強化材は炭素材料であることが好ましく、炭素繊維であることがより好ましい。複合材料に含まれる強化材は、１種でも２種以上であってもよい。
【０１２６】
本開示のエポキシ樹脂組成物は密着性に優れていることから、複数の複合材料を一体化（積層等）する用途にも好適に用いることができる。このとき、複数の複合材料が同種のエポキシ樹脂を含むことが好ましい。同種のエポキシ樹脂を含む複合材料は互いに対する親和性がより高く、よりよく密着する傾向にある。
【実施例】
【０１２７】
以下、本発明を実施例により具体的に説明するが、本発明はこれらの実施例に限定されるものではない。【０１２８】
＜実施例１＞
５００ｍＬの三口フラスコに、下記構造で表されるメソゲンエポキシモノマーを５０ｇ量り取り、そこにプロピレングリコールモノメチルエーテルを１００ｇ添加した。三口フラスコに冷却管及び窒素導入管を設置し、溶媒に漬かるように撹拌羽を取り付けた。この三口フラスコを１２０℃のオイルバスに浸漬し、撹拌を開始した。メソゲンエポキシモノマーが溶解し、透明な溶液になったことを確認した後、特定芳香族化合物として４，４’−ジヒドロキシビフェニルをメソゲンエポキシモノマーのエポキシ基（Ａ）と４，４’−ジヒドロキシビフェニルの水酸基（Ｂ）の当量数比（Ａ：Ｂ）が１０：２．５となるように添加し、反応触媒としてトリフェニルホスフィンを０．５ｇ添加し、１２０℃のオイルバス温度で加熱を継続した。３時間加熱を継続した後に、反応溶液からプロピレングリコールモノメチルエーテルを減圧留去し、残渣を室温（２５℃）まで冷却することにより、メソゲンエポキシモノマーの一部が４，４’−ジヒドロキシビフェニルと反応して多量体（特定エポキシ化合物）を形成した状態のエポキシ樹脂を得た。【０１２９】
【化３５】
2019160143.tif 000036
【０１３０】
得られたエポキシ樹脂は、メソゲンエポキシモノマーに由来する２つのメソゲン構造と、４，４’−ジヒドロキシビフェニルに由来する２価の芳香族基とを有するエポキシ化合物（二量体）を含んでいることを液体クロマトグラフィーにより確認した。【０１３１】
次いで、得られたエポキシ樹脂を５０ｇ、硬化剤として３，３’−ジアミノジフェニルスルホン９．４ｇをステンレスシャーレに量り取り、ホットプレートで１８０℃に加熱した。ステンレスシャーレ内の樹脂が溶融した後に、スパチュラで撹拌してエポキシ樹脂組成物を調製した。得られたエポキシ樹脂組成物（５ｇ程度）を層間密着評価用に分取した後、１８０℃で１時間加熱した。常温（２５℃）まで冷却した後にステンレスシャーレから樹脂を取り出し、恒温槽にて２３０℃で１時間加熱して硬化を完了させて、エポキシ樹脂硬化物を得た。このエポキシ樹脂硬化物を３．７５ｍｍ×７．５ｍｍ×３３ｍｍの直方体に切り出し、破壊靭性評価用の試験片を作製した。【０１３２】
＜実施例２＞
５００ｍＬの三口フラスコに、下記構造で表されるメソゲンエポキシモノマーを５０ｇ量り取り、そこにプロピレングリコールモノメチルエーテルを１００ｇ添加した。三口フラスコに冷却管及び窒素導入管を設置し、溶媒に漬かるように撹拌羽を取り付けた。この三口フラスコを１２０℃のオイルバスに浸漬し、撹拌を開始した。メソゲンエポキシモノマーが溶解し、透明な溶液になったことを確認した後、特定芳香族化合物として２，２’−ジヒドロキシビフェニルをメソゲンエポキシモノマーのエポキシ基（Ａ）と２，２’−ジヒドロキシビフェニルの水酸基（Ｂ）の当量数比（Ａ：Ｂ）が１０：２．５となるように添加し、反応触媒としてトリフェニルホスフィンを０．５ｇ添加し、１２０℃のオイルバス温度で加熱を継続した。３時間加熱を継続した後に、反応溶液からプロピレングリコールモノメチルエーテルを減圧留去し、残渣を室温（２５℃）まで冷却することにより、エポキシモノマーの一部が２，２’−ジヒドロキシビフェニルと反応して多量体（特定エポキシ化合物）を形成した状態のエポキシ樹脂を得た。【０１３３】
【化３６】
2019160143.tif 000037
【０１３４】
得られたエポキシ樹脂は、メソゲンエポキシモノマーに由来する２つのメソゲン構造と、２，２’−ジヒドロキシビフェニルに由来する２価の芳香族基とを有するエポキシ化合物（二量体）を含んでいることを液体クロマトグラフィーにより確認した。【０１３５】
次いで、得られたエポキシ樹脂を５０ｇ、硬化剤として３，３’−ジアミノジフェニルスルホン９．４ｇをステンレスシャーレに量り取り、ホットプレートで１８０℃に加熱した。ステンレスシャーレ内の樹脂が溶融した後に、スパチュラで撹拌してエポキシ樹脂組成物を調製した。得られたエポキシ樹脂組成物（５ｇ程度）を層間密着評価用に分取した後、１８０℃で１時間加熱した。常温（２５℃）まで冷却した後にステンレスシャーレから樹脂を取り出し、恒温槽にて２３０℃で１時間加熱して硬化を完了させて、エポキシ樹脂硬化物を得た。このエポキシ樹脂硬化物を用いて、実施例１と同様にして試験片を作製した。【０１３６】
＜実施例３＞
５００ｍＬの三口フラスコに、下記構造で表されるメソゲンエポキシモノマーを５０ｇ量り取り、そこにプロピレングリコールモノメチルエーテルを１００ｇ添加した。三口フラスコに冷却管及び窒素導入管を設置し、溶媒に漬かるように撹拌羽を取り付けた。この三口フラスコを１２０℃のオイルバスに浸漬し、撹拌を開始した。メソゲンエポキシモノマーが溶解し、透明な溶液になったことを確認した後、特定芳香族化合物としてヒドロキノンをメソゲンエポキシモノマーのエポキシ基（Ａ）とヒドロキノンの水酸基（Ｂ）の当量数比（Ａ：Ｂ）が１０：２．５となるように添加し、反応触媒としてトリフェニルホスフィンを０．５ｇ添加し、１２０℃のオイルバス温度で加熱を継続した。３時間加熱を継続した後に、反応溶液からプロピレングリコールモノメチルエーテルを減圧留去し、残渣を室温（２５℃）まで冷却することにより、エポキシモノマーの一部がヒドロキノンと反応して多量体を形成した状態のエポキシ樹脂を得た。【０１３７】
【化３７】
2019160143.tif 000038
【０１３８】
得られたエポキシ樹脂は、メソゲンエポキシモノマーに由来する２つのメソゲン構造と、ヒドロキノンに由来する２価の芳香族基とを有するエポキシ化合物（二量体）を含んでいることを液体クロマトグラフィーにより確認した。【０１３９】
次いで、得られたエポキシ樹脂を５０ｇ、下記構造で表されるエポキシ化合物（テトラメチルビフェノール型エポキシ樹脂）５．０ｇ、硬化剤として３，３’−ジアミノジフェニルスルホン１１．４ｇをステンレスシャーレに量り取り、ホットプレートで１８０℃に加熱した。ステンレスシャーレ内の樹脂が溶融した後に、スパチュラで撹拌してエポキシ樹脂組成物を調製した。得られたエポキシ樹脂組成物（５ｇ程度）を層間密着評価用に分取した後、１８０℃で１時間加熱した。常温（２５℃）まで冷却した後にステンレスシャーレから樹脂を取り出し、恒温槽にて２３０℃で１時間加熱して硬化を完了させて、エポキシ樹脂硬化物を得た。このエポキシ樹脂硬化物を用いて、実施例１と同様にして試験片を作製した。【０１４０】
【化３８】
2019160143.tif 000039
【０１４１】
＜実施例４＞
５００ｍＬの三口フラスコに、下記構造で表されるメソゲンエポキシモノマーを５０ｇ量り取り、そこにプロピレングリコールモノメチルエーテルを１００ｇ添加した。三口フラスコに冷却管及び窒素導入管を設置し、溶媒に漬かるように撹拌羽を取り付けた。この三口フラスコを１２０℃のオイルバスに浸漬し、撹拌を開始した。メソゲンエポキシモノマーが溶解し、透明な溶液になったことを確認した後、特定芳香族化合物として４，４’−ジヒドロキシビフェニルをメソゲンエポキシモノマーのエポキシ基（Ａ）と４，４’−ジヒドロキシビフェニルの水酸基（Ｂ）の当量比（Ａ：Ｂ）が１０：０．５となるように添加し、反応触媒としてトリフェニルホスフィンを０．５ｇ添加し、１２０℃のオイルバス温度で加熱を継続した。３時間加熱を継続した後に、反応溶液からプロピレングリコールモノメチルエーテルを減圧留去し、残渣を室温（２５℃）まで冷却することにより、メソゲンエポキシモノマーの一部が４，４’−ジヒドロキシビフェニルと反応して多量体を形成した状態のエポキシ樹脂を得た。【０１４２】
【化３９】
2019160143.tif 000040
【０１４３】
得られたエポキシ樹脂は、メソゲンエポキシモノマーに由来する２つのメソゲン構造と、４，４’−ジヒドロキシビフェニルに由来する２価の芳香族基とを有するエポキシ化合物（二量体）を含んでいることを液体クロマトグラフィーにより確認した。【０１４４】
次いで、得られたエポキシ樹脂を５０ｇ、硬化剤として３，３’−ジアミノジフェニルスルホン１２．９ｇをステンレスシャーレに量り取り、ホットプレートで１８０℃に加熱した。ステンレスシャーレ内の樹脂が溶融した後に、スパチュラで撹拌してエポキシ樹脂組成物を調製した。得られたエポキシ樹脂組成物（５ｇ程度）を層間密着評価用に分取した後、１８０℃で１時間加熱した。常温（２５℃）まで冷却した後にステンレスシャーレから樹脂を取り出し、恒温槽にて２３０℃で１時間加熱して硬化を完了させて、エポキシ樹脂硬化物を得た。このエポキシ樹脂硬化物を用いて、実施例１と同様にして試験片を作製した。【０１４５】
＜比較例１＞
特定芳香族化合物として、４，４’−ジヒドロキシビフェニルに代えてヒドロキノンを用い、メソゲンエポキシモノマーのエポキシ基（Ａ）とヒドロキノンの水酸基（Ｂ）の当量数比（Ａ：Ｂ）が１０：１．０となるように添加した以外は、実施例１と同様にしてエポキシ樹脂を得た。
得られたエポキシ樹脂は、メソゲンエポキシモノマーに由来する２つのメソゲン構造と、ヒドロキノンに由来する２価の芳香族基とを有するエポキシ化合物（二量体）を含んでいることを液体クロマトグラフィーにより確認した。【０１４６】
得られたエポキシ樹脂を５０ｇ、硬化剤として３，３’−ジアミノジフェニルスルホン１２．１ｇをステンレスシャーレに量り取り、実施例１と同様にしてエポキシ樹脂組成物を調製し、エポキシ樹脂硬化物を作製した。このエポキシ樹脂硬化物を用いて、実施例１と同様にして試験片を作製した。【０１４７】
＜比較例２＞
特定芳香族化合物として、４，４’−ジヒドロキシビフェニルに代えてレゾルシノールを用い、メソゲンエポキシモノマーのエポキシ基（Ａ）とヒドロキノンの水酸基（Ｂ）の当量数比（Ａ：Ｂ）が１０：２．０となるように添加した以外は、実施例１と同様にして、エポキシ樹脂を得た。【０１４８】
得られたエポキシ樹脂は、メソゲンエポキシモノマーに由来する２つのメソゲン構造と、レゾルシノールに由来する２価の芳香族基とを有するエポキシ化合物（二量体）を含んでいることを液体クロマトグラフィーにより確認した。【０１４９】
得られたエポキシ樹脂を５０ｇ、硬化剤として３，３’−ジアミノジフェニルスルホン１０．５７ｇをステンレスシャーレに量り取り、実施例１と同様にしてエポキシ樹脂組成物を調製し、エポキシ樹脂硬化物を作製した。このエポキシ樹脂硬化物を用いて、実施例１と同様にして試験片を作製した。【０１５０】
＜比較例３＞
特定芳香族化合物として、４，４’−ジヒドロキシビフェニルに代えてレゾルシノールを用い、メソゲンエポキシモノマーのエポキシ基（Ａ）とレゾルシノールの水酸基（Ｂ）の当量数比（Ａ：Ｂ）が１０：３．０となるように添加した以外は、実施例１と同様にして、エポキシ樹脂を得た。【０１５１】
得られたエポキシ樹脂は、メソゲンエポキシモノマーに由来する２つのメソゲン構造と、レゾルシノールに由来する２価の芳香族基とを有するエポキシ化合物（二量体）を含んでいることを液体クロマトグラフィーにより確認した。【０１５２】
得られたエポキシ樹脂を５０ｇ、硬化剤として３，３’−ジアミノジフェニルスルホン９．０ｇをステンレスシャーレに量り取り、実施例１と同様にしてエポキシ樹脂組成物を調製し、エポキシ樹脂硬化物を作製した。このエポキシ樹脂硬化物を用いて、実施例１と同様にして試験片を作製した。【０１５３】
＜比較例４＞
特定芳香族化合物として、レゾルシノールに代えてヒドロキノンを用い、メソゲンエポキシモノマーのエポキシ基（Ａ）とヒドロキノンの水酸基（Ｂ）の当量数比（Ａ：Ｂ）が１０：２．０となるように添加した以外は、比較例２と同様にして、エポキシ樹脂を得た。【０１５４】
得られたエポキシ樹脂は、メソゲンエポキシモノマーに由来する２つのメソゲン構造と、ヒドロキノンに由来する２価の芳香族基とを有するエポキシ化合物（二量体）を含んでいることを液体クロマトグラフィーにより確認した。【０１５５】
得られたエポキシ樹脂を５０ｇ、硬化剤として３，３’−ジアミノジフェニルスルホン１０．５７ｇをステンレスシャーレに量り取り、実施例１と同様にしてエポキシ樹脂組成物を調製し、エポキシ樹脂硬化物を作製した。このエポキシ樹脂硬化物を用いて、実施例１と同様にして試験片を作製した。【０１５６】
＜比較例５＞
特定芳香族化合物として、レゾルシノールに代えてヒドロキノンを用い、メソゲンエポキシモノマーのエポキシ基（Ａ）とヒドロキノンの水酸基（Ｂ）の当量数比（Ａ：Ｂ）が１０：３．０となるように添加した以外は、比較例３と同様にして、エポキシ樹脂を得た。【０１５７】
得られたエポキシ樹脂は、メソゲンエポキシモノマーに由来する２つのメソゲン構造と、ヒドロキノンに由来する２価の芳香族基とを有するエポキシ化合物（二量体）を含んでいることを液体クロマトグラフィーにより確認した。【０１５８】
得られたエポキシ樹脂を５０ｇ、硬化剤として３，３’−ジアミノジフェニルスルホン９．０ｇをステンレスシャーレに量り取り、実施例１と同様にしてエポキシ樹脂組成物を調製し、エポキシ樹脂硬化物を作製した。このエポキシ樹脂硬化物を用いて、実施例１と同様にして試験片を作製した。【０１５９】
［損失正接の測定］
エポキシ樹脂の３５℃における損失正接の測定は、レオメータ（ＭＣＲ−３０１、アントンパール社製）により振動モードで測定した。測定には直径１２ｍｍの平行平板プレートを用い、測定条件は、周波数１Ｈｚ、ギャップ０．２ｍｍ、ひずみ２％とした。
測定は、エポキシ樹脂を１５０℃で３分以上放置して溶融させた後、エポキシ樹脂の温度を１５０℃から３０℃まで２℃／分の速度で下降させる降温工程と、エポキシ樹脂の温度を３０℃から１５０℃まで２℃／分の速度で上昇させる昇温工程と、をこの順に実施し、昇温工程における３５℃での損失正接を測定した。結果を表１に示す。【０１６０】
［層間密着性の評価］
エポキシ樹脂組成物を用いてシートを作製し、シート同士の密着性を次のように評価した。１５０℃に加熱したホットプレート上にステンレス板を設置して充分加熱した後、ステンレス板の上にＰＥＴフィルムを置き、固定した。次いで、ＰＥＴフィルムの上にエポキシ樹脂組成物を数ｇ程度載せて、溶融させた。次いで、ホットプレートの温度を１００℃まで下げ、同温度で５分ほど放置した。その後、予め１００℃に加熱したアプリケータを、ギャップ１００μｍとして掃引し、エポキシ樹脂組成物をＰＥＴフィルム上に引き伸ばして樹脂シートを作製した。
次に、シートをカットして２ｃｍ×６ｃｍの短冊を２枚作製し、それらを長辺方向に２ｃｍずらして２ｃｍ×４ｃｍの面積で重なるように、５０℃に加温したホットプレート上で、手動で貼り合わせた。その後、貼り合わせた２枚のうち一方のシートの長辺方向にみて下側の端部に２００ｇの重りを吊るし、せん断荷重を１分間与えた際の挙動を観察し、次のように評価した。【０１６１】
Ａ…１分後も良好に密着
Ｂ…初期は良好に密着したが，１分以内にせん断はく離
Ｃ…貼り合わせ時は良好に密着したが，せん断荷重印加ではく離
Ｄ…貼り合わせ時に密着しない【０１６２】
［靭性の評価］
エポキシ樹脂硬化物の靭性の評価の指標として、破壊靭性値（ＭＰａ・ｍ１／２）を測定した。試験片の破壊靭性値は、ＡＳＴＭ  Ｄ５０４５に基づいて３点曲げ測定を行って算出した。評価装置には、インストロン５９４８（インストロン社製）を用いた。結果を表１に示す。【０１６３】
［スメクチック構造の有無］
エポキシ樹脂硬化物中にスメクチック構造が形成されているか否かを確認するために、Ｘ線回折測定を行った。測定条件は、ＣｕＫα線を用い、管電圧５０ｋＶ、管電流３００ｍＡ、走査速度を１°／分、測定角度を２θ＝２°〜３０°とした。評価装置には、株式会社リガク製のＸ線回折装置を用いた。結果を表１に示す。
有…２θ＝２°〜１０°の範囲に回折ピークが現れ、スメクチック構造が形成されている。
無…２θ＝２°〜１０°の範囲に回折ピークが現れておらず、スメクチック構造が形成されていない。【０１６４】
【表１】
2019160143.tif 000041
【０１６５】
表１に示すように、硬化前の３５℃における損失正接が１以上である実施例のエポキシ樹脂を含むエポキシ樹脂組成物から作製したシートは、３５℃における損失正接が１未満である比較例のエポキシ樹脂を含むエポキシ樹脂組成物から作製したシートに比べて良好な密着性を示した。さらに、硬化物中にスメクチック構造が形成され、良好な破壊靭性を示した。【０１６６】
日本国特許出願第２０１８−０２６８９１号の開示は、その全体が参照により本明細書に取り込まれる。
本明細書に記載された全ての文献、特許出願、および技術規格は、個々の文献、特許出願、および技術規格が参照により取り込まれることが具体的かつ個々に記された場合と同程度に、本明細書中に援用されて取り込まれる。
【国際調査報告】
2019160143.tif 000052
2019160143.tif 000053
2019160143.tif 000054
2019160143.tif 000055